(57)【要約】【課題】所望の高い屈折率及びアッベ数を有しながらも、プレス成形時におけるガラスの割れやクラックを低減でき、ひいては光学素子の生産性を高めることが可能な光学ガラスと、これを用いたプリフォーム及び光学素子を提供する。【解決手段】光学ガラスは、カチオン成分としてＰ５＋、Ａｌ３＋並びにＭｇ２＋、Ｃａ２＋、Ｓｒ２＋及びＢａ２＋からなる群（Ｒ２＋）から選ばれる少なくとも１種を含有し、アニオン成分としてＯ２−及びＦ−を含有し、ガラス転移点（Ｔｇ）と屈伏点（Ａｔ）との間の温度範囲における、線膨張係数の最大値（αｍａｘ）が１５００×１０−７Ｋ−１以下である。【選択図】なし【特許請求の範囲】
【請求項１】
カチオン成分としてＰ５＋、Ａｌ３＋並びにＭｇ２＋、Ｃａ２＋、Ｓｒ２＋及びＢａ２＋からなる群（Ｒ２＋）から選ばれる少なくとも１種を含有し、アニオン成分としてＯ２−及びＦ−を含有し、ガラス転移点（Ｔｇ）と屈伏点（Ａｔ）との間の温度範囲における、線膨張係数の最大値（αｍａｘ）が１５００×１０−７Ｋ−１以下である光学ガラス。
【請求項２】
カチオン％（モル％）表示で
Ｐ５＋の含有率が１５．０〜７０．０％、
Ａｌ３＋の含有率が５．０〜３０．０％
Ｃａ２＋の含有率が０〜３０．０％、
Ｍｇ２＋の含有率が０〜３０．０％、
Ｓｒ２＋の含有率が０〜３０．０％、
Ｂａ２＋の含有率が０〜６０．０％、
である請求項１の記載の光学ガラス。
【請求項３】
Ｓｒ２＋含有率、Ｃａ２＋含有率及びＭｇ２＋含有率の合計に対する、Ｂａ２＋含有率の比（Ｂａ２＋／（Ｍｇ２＋＋Ｃａ２＋＋Ｓｒ２＋））が０〜３０．０である請求項１から２のいずれか記載の光学ガラス。
【請求項４】
Ｍｇ２＋含有率及びＳｒ２＋含有率の合計量が０〜３０．０％である請求項１から３記載の光学ガラス。
【請求項５】
アニオン％（モル％）表示で、
Ｆ−の含有率が２０．０〜７０．０％、
Ｏ２−の含有率が３０．０〜８０．０％
である請求項１から４のいずれか記載の光学ガラス。
【請求項６】
アルカリ土類金属の合計含有率（Ｒ２＋：カチオン％）が３０．０〜７０．０％である請求項１から５のいずれか記載の光学ガラス。
【請求項７】
アルカリ土類金属の合計含有率に対する、Ｂａ２＋含有率の比（Ｂａ２＋／Ｒ２＋）が０以上である請求項１から６のいずれか記載の光学ガラス。
【請求項８】
カチオン％（モル％）表示で、
Ｌａ３＋の含有率が０〜１０．０％、
Ｇｄ３＋の含有率が０〜１０．０％、
Ｙ３＋の含有率が０〜１０．０％、
Ｙｂ３＋の含有率が０〜１０．０％、
である請求項１から７のいずれか記載の光学ガラス。
【請求項９】
Ｌａ３＋、Ｇｄ３＋、Ｙ３＋及びＹｂ３＋の合計含有率（Ｌｎ３＋：カチオン％）が０〜２０．０％である請求項１から８のいずれか記載の光学ガラス。
【請求項１０】
カチオン％（モル％）表示で、
Ｌｉ＋の含有率が０〜１０．０％、
Ｎａ＋の含有率が０〜１０．０％、
Ｋ＋の含有率が０〜１０．０％
である請求項１から９のいずれか記載の光学ガラス。
【請求項１１】
アルカリ金属の合計含有率（Ｒｎ＋：カチオン％）が２０．０％以下である請求項１から１０のいずれか記載の光学ガラス。
【請求項１２】
カチオン％（モル％）表示で、
Ｓｉ４＋の含有率が０〜１０．０％、
Ｂ３＋の含有率が０〜１５．０％、
Ｚｎ２＋の含有率が０〜３０．０％、
Ｔｉ４＋の含有率が０〜１０．０％、
Ｎｂ５＋の含有率が０〜１０．０％、
Ｗ６＋の含有率が０〜１０．０％、
Ｚｒ４＋の含有率が０〜１０．０％、
Ｔａ５＋の含有率が０〜１０．０％、
Ｇｅ４＋の含有率が０〜１０．０％、
Ｂｉ３＋の含有率が０〜１０．０％、
Ｔｅ４＋の含有率が０〜１５．０％
である請求項１から１１のいずれか記載の光学ガラス。
【請求項１３】
屈折率（ｎｄ）が１．５０以上であり、６０以上のアッベ数（νｄ）を有する請求項１から１２のいずれか記載の光学ガラス。
【請求項１４】
溶融ガラスとＮｉ、Ｃｒ、Ｔｉ、Ｎｂ、Ｖ、Ｍｏ、Ｐｔ、Ｐｄ、Ｉｒ、Ｒｈ、Ｏｓ、Ｒｕ、Ｒｅ、Ｗ、Ｔａ、Ａｕ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ及びＣからなる元素群から選ばれる少なくとも１種類以上からなる薄膜との接触角が４０°以上である請求項１から１３のいずれか記載の光学ガラス。
【請求項１５】
請求項１から１４のいずれか記載の光学ガラスからなる光学素子。
【請求項１６】
請求項１から１４のいずれか記載の光学ガラスからなる研磨加工用及び／又は精密プレス成形用のプリフォーム。
【請求項１７】
請求項１６記載のプリフォームを精密プレスしてなる光学素子。
【発明の詳細な説明】
【技術分野】
【０００１】
本発明は、光学ガラス、光学素子及びプリフォームに関する。
【背景技術】
【０００２】
近年、光学系を使用する機器のデジタル化や高精細化が急速に進んでおり、デジタルカメラやビデオカメラ等の撮影機器をはじめ、各種光学機器に用いられるレンズ等の光学素子に対する高精度化や軽量化の要求は、ますます強まっている。
【０００３】
特に、研削や研磨法で非球面レンズを作製することは高コスト、低能率であるために、非球面レンズの製造方法としては、ゴブ或いはガラスブロックを切断・研磨したプリフォーム材を加熱軟化させ、これを高精度な面を持つ成形型で加圧成形させることによって、研削・研磨工程を省略し、低コスト・大量生産が実現している。
【０００４】
このようなプレス成形に用いられる光学ガラスとしての中でも特に、光学素子の薄型化や軽量化を図ることが可能な、高い屈折率（ｎｄ）と高いアッベ数（νｄ）を有するガラスの需要が非常に高まっている。このような高屈折率低分散ガラスとしては、例えば１．５０以上の屈折率を有する光学ガラスとして、特許文献１〜５に代表されるようなガラスが知られている。
【先行技術文献】
【特許文献】
【０００５】
【特許文献１】特開２００８−１３７８７７号公報
【特許文献２】特開２００９−２５６１４９号公報
【特許文献３】特開２０１０−２３５４２９号公報
【特許文献４】特開２０１２−００１４２２号公報
【特許文献５】特開２０１２−０１２２８２号公報
【発明の概要】
【発明が解決しようとする課題】
【０００６】
しかしながら、特許文献１〜５に記載の光学ガラスでは、プレス成形を行った際にガラスの割れやクラックが多く発生していた。ここで、プレス成形後に割れやクラックが発生したガラスは、もはや光学素子として用いることができない。そのため、プレス成形時における割れやクラックに低減された光学ガラスの開発が望まれている。
【０００７】
本発明は、上記問題点に鑑みてなされたものであって、その目的とするところは、所望の高い屈折率及びアッベ数を有しながらも、プレス成形時におけるガラスの割れやクラックを低減でき、ひいては光学素子の生産性を高めることが可能な光学ガラスと、これを用いたプリフォーム及び光学素子を提供することにある。
【課題を解決するための手段】
【０００８】
本発明者らは、上記課題を解決するために鋭意検討し、本発明を完成させた。具体的には、本発明は以下のようなものを提供する。
【０００９】
（１）  カチオン成分としてＰ５＋、Ａｌ３＋並びにＭｇ２＋、Ｃａ２＋、Ｓｒ２＋及びＢａ２＋からなる群（Ｒ２＋）から選ばれる少なくとも１種を含有し、アニオン成分としてＯ２−及びＦ−を含有し、ガラス転移点（Ｔｇ）と屈伏点（Ａｔ）との間の温度範囲における、線膨張係数の最大値（αｍａｘ）が１５００×１０−７Ｋ−１以下である光学ガラス。
【００１０】
（２）  カチオン％（モル％）表示で
Ｐ５＋の含有率が１５．０〜７０．０％、
Ａｌ３＋の含有率が５．０〜３０．０％
Ｃａ２＋の含有率が０〜３０．０％、
Ｍｇ２＋の含有率が０〜３０．０％、
Ｓｒ２＋の含有率が０〜３０．０％、
Ｂａ２＋の含有率が０〜６０．０％
である（１）の記載の光学ガラス。
【００１１】
（３）  Ｓｒ２＋含有率、Ｃａ２＋含有率及びＭｇ２＋含有率の合計に対する、Ｂａ２＋含有率の比（Ｂａ２＋／（Ｍｇ２＋＋Ｃａ２＋＋Ｓｒ２＋））が０〜３０．０である（１）から（２）のいずれか記載の光学ガラス。
【００１２】
（４）  Ｍｇ２＋含有率及びＳｒ２＋含有率の合計量が０〜３０．０％である（１）から（３）記載の光学ガラス。
【００１３】
（５）  アニオン％（モル％）表示で、
Ｆ−の含有率が２０．０〜７０．０％、
Ｏ２−の含有率が３０．０〜８０．０％
である（１）から（４）のいずれか記載の光学ガラス。
【００１４】
（６）  アルカリ土類金属の合計含有率（Ｒ２＋：カチオン％）が３０．０〜７０．０％である（１）から（５）のいずれか記載の光学ガラス。
【００１５】
（７）  アルカリ土類金属の合計含有率に対する、Ｂａ２＋含有率の比（Ｂａ２＋／Ｒ２＋）が０以上である（１）から（６）のいずれか記載の光学ガラス。
【００１６】
（８）  カチオン％（モル％）表示で、
Ｌａ３＋の含有率が０〜１０．０％、
Ｇｄ３＋の含有率が０〜１０．０％、
Ｙ３＋の含有率が０〜１０．０％、
Ｙｂ３＋の含有率が０〜１０．０％、
である（１）から（７）のいずれか記載の光学ガラス。
【００１７】
（９）  Ｌａ３＋、Ｇｄ３＋、Ｙ３＋及びＹｂ３＋の合計含有率（Ｌｎ３＋：カチオン％）が０〜２０．０％である（１）から（８）のいずれか記載の光学ガラス。
【００１８】
（１０）  カチオン％（モル％）表示で、
Ｌｉ＋の含有率が０〜１０．０％、
Ｎａ＋の含有率が０〜１０．０％、
Ｋ＋の含有率が０〜１０．０％
である（１）から（９）のいずれか記載の光学ガラス。
【００１９】
（１１）  アルカリ金属の合計含有率（Ｒｎ＋：カチオン％）が２０．０％以下である（１）から（１０）のいずれか記載の光学ガラス。
【００２０】
（１２）  カチオン％（モル％）表示で、
Ｓｉ４＋の含有率が０〜１０．０％、
Ｂ３＋の含有率が０〜１５．０％、
Ｚｎ２＋の含有率が０〜３０．０％、
Ｔｉ４＋の含有率が０〜１０．０％、
Ｎｂ５＋の含有率が０〜１０．０％、
Ｗ６＋の含有率が０〜１０．０％、
Ｚｒ４＋の含有率が０〜１０．０％、
Ｔａ５＋の含有率が０〜１０．０％、
Ｇｅ４＋の含有率が０〜１０．０％、
Ｂｉ３＋の含有率が０〜１０．０％、
Ｔｅ４＋の含有率が０〜１５．０％
である（１）から（１１）のいずれか記載の光学ガラス。
【００２１】
（１３）  屈折率（ｎｄ）が１．５０以上であり、６０以上のアッベ数（νｄ）を有する（１）から（１２）のいずれか記載の光学ガラス。
【００２２】
（１４）  熔融ガラスとＮｉ、Ｃｒ、Ｔｉ、Ｎｂ、Ｖ、Ｍｏ、Ｐｔ、Ｐｄ、Ｉｒ、Ｒｈ、Ｏｓ、Ｒｕ、Ｒｅ、Ｗ、Ｔａ、Ａｕ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ及びＣからなる元素群から選ばれる少なくとも１種類以上からなる薄膜との接触角が４０°以上である（１）から（１３）のいずれか記載の光学ガラス。
【００２３】
（１５）  （１）から（１４）のいずれか記載の光学ガラスからなる光学素子。
【００２４】
（１６）  （１）から（１４）のいずれか記載の光学ガラスからなる研磨加工用及び／又は精密プレス成形用のプリフォーム。
【００２５】
（１７）  （１６）記載のプリフォームを精密プレスしてなる光学素子。
【発明の効果】
【００２６】
本発明によれば、所望の高い屈折率及びアッベ数を有しながらも、プレス成形後のガラスへの割れやクラックを生じ難くでき、ひいては光学素子の生産性を高めることが可能な光学ガラスと、これを用いたプリフォーム及び光学素子を提供することができる。
【発明を実施するための形態】
【００２７】
本発明の光学ガラスは、カチオン成分としてＰ５＋、Ａｌ３＋及びＭｇ２＋、Ｃａ２＋、Ｓｒ２＋及びＢａ２＋からなる群（Ｒ２＋）から選ばれる少なくとも１種を含有し、アニオン成分としてＯ２−及びＦ−を含有し、屈折率（ｎｄ）が１．５０以上であり、ガラス転移点（Ｔｇ）と屈伏点（Ａｔ）との間の温度範囲における、線膨張係数の最大値（αｍａｘ）が１５００×１０−７Ｋ−１以下である。これにより、所望の高い屈折率及びアッベ数が得られながらも、ガラス転移点より高い温度に加熱してプレス成形を行っても、プレス成形後のガラスが割れ難くなり、クラックも生じ難くなる。そのため、光学素子の薄型化や軽量化を図りながらも、特に光学素子の作製工程のうちガラスをプレス成形する工程で割れたりクラックが入ったりするガラスを低減できることで、光学素子の生産性を高めることができる。
【００２８】
以下、本発明の光学ガラスについて説明する。本発明は、以下の態様に限定されるものではなく、本発明の目的の範囲内で適宜変更を加えて実施できる。なお、説明が重複する箇所について説明を省略する場合があるが、発明の趣旨を限定するものではない。
【００２９】
＜ガラス成分＞
本発明の光学ガラスを構成する各成分について説明する。
本明細書中において、各成分の含有率は特に断りがない場合は、全てモル比に基づくカチオン％又はアニオン％で表示されるものとする。ここで、「カチオン％」及び「アニオン％」（以下、「カチオン％（モル％）」及び「アニオン％（モル％）」と表記することがある）は、本発明の光学ガラスのガラス構成成分をカチオン成分及びアニオン成分に分離し、それぞれにおいて合計割合を１００モル％として、ガラス中に含有される各成分の含有率を表記した組成である。
なお、各成分のイオン価は便宜的に代表値を用いているに過ぎないため、他のイオン価のものと区別するものではない。光学ガラス中に存在する各成分のイオン価は、代表値以外である可能性がある。例えば、Ｐは、通常イオン価が５価の状態でガラス中に存在するので、本明細書中では「Ｐ５＋」と表しているが、他のイオン価の状態で存在する可能性がある。このように、厳密には他のイオン価の状態で存在するものであっても、本明細書では、各成分が代表値のイオン価でガラス中に存在するものとして扱う。
【００３０】
［カチオン成分について］
Ｐ５＋は、ガラス形成成分であるため、必須成分として０％超含有すべきである。特に、Ｐ５＋を１５．０％以上含有することで、ガラスの耐失透性を高め、接触角を上昇させることができる。そのため、Ｐ５＋の含有率は、好ましくは１５．０％、より好ましくは２５．０％、さらに好ましくは３０．０％さらに好ましくは３５．０％を下限とする。
一方で、Ｐ５＋の含有量を７０．０％以下にすることで、ガラスの線膨張係数の最大値を低くでき、且つＰ５＋による屈折率やアッベ数の低下を抑えられる。従って、Ｐ５＋の含有率は、好ましくは７０．０％、より好ましくは６０．０％、さらに好ましくは５５．０％、を上限とする。
Ｐ５＋は、原料としてＡｌ（ＰＯ３）３、Ｃａ（ＰＯ３）２、Ｂａ（ＰＯ３）２、Ｚｎ（ＰＯ３）２、ＢＰＯ４、Ｈ３ＰＯ４等を用いることができる。
【００３１】
Ａｌ３＋は、０％超含有含有することで、ガラスの微細構造の骨格形成に寄与することで耐失透性を高められる必須成分である。従って、Ａｌ３＋の含有率は、好ましくは０％超、より好ましくは５．０％、より好ましくは６．０％、さらに好ましくは８．０％を下限とする。
一方で、Ａｌ３＋の含有量を３０．０％以下にすることで、ガラスの線膨張係数の最大値を低くでき、且つＡｌ３＋による屈折率やアッベ数の低下を抑えられる。従って、Ａｌ３＋の含有率は、好ましくは３０．０％、より好ましくは２８．０％、さらに好ましくは２５．０％、さらに好ましくは２０．０％、さらに好ましくは１６．０％を上限とする。
Ａｌ３＋は、原料としてＡｌ（ＰＯ３）３、ＡｌＦ３、Ａｌ２Ｏ３等を用いることができる。
【００３２】
Ｃａ２＋は、０％超含有する場合に、ガラスの線膨張係数の最大値を小さくでき、ガラスの耐失透性を高められる必須成分である。従って、Ｃａ２＋の含有率は、好ましくは０％超、より好ましくは０．１％、より好ましくは５％、さらに好ましくは８．０％を下限とする。
一方で、Ｃａ２＋の含有率を３０．０％以下にすることで、Ｃａ２＋の過剰な含有によるガラスの耐失透性や屈折率の低下を抑えられる。従って、Ｃａ２＋の含有率は、好ましくは３０．０％、より好ましくは２０．０％、さらに好ましくは１３．０％を上限とする。
Ｃａ２＋は、原料としてＣａ（ＰＯ３）２、ＣａＣＯ３、ＣａＦ２等を用いることができる。
【００３３】
Ｓｒ２＋は、０％超含有する場合に、ガラスの線膨張係数の最大値を下げられ、ガラスの耐失透性を高められ、且つ屈折率の低下を抑えられる任意成分である。
一方で、Ｓｒ２＋の含有率を３０．０％以下にすることで、ガラスの線膨張係数の最大値を下げる作用の特に強いＣａ２＋の含有量をより増加させても、安定なガラスを得ることができる。また、Ｓｒ２＋の過剰な含有によるガラスの耐失透性や屈折率の低下を抑えられる。従って、Ｓｒ２＋の含有率は、好ましくは３０．０％、より好ましくは１８．０％、さらに好ましくは１５．０％、さらに好ましくは１３．０％、さらに好ましくは１０．０％を上限とする。
Ｓｒ２＋は、原料としてＳｒ（ＮＯ３）２、ＳｒＦ２等を用いることができる。
【００３４】
Ｂａ２＋は、０％超含有する場合に、ガラスの耐失透性を高めながらも、ガラスの線膨張係数の最大値を低くでき、低い分散性を維持し、且つ屈折率を高められる任意成分である。従って、Ｂａ２＋の含有率は、好ましくは１０．０％超、より好ましくは１５．０％、さらに好ましくは２５．０％、さらに好ましくは３０．０％、さらに好ましくは３２．０％を下限としてもよい。
一方で、Ｂａ２＋の含有率を６０．０％以下にすることで、Ｂａ２＋の過剰な含有によるガラスの耐失透性の低下を抑えられる。従って、Ｂａ２＋の含有率は、好ましくは６０．０％、より好ましくは５５．０％、より好ましくは５０．０％を上限とする。
Ｂａ２＋は、原料としてＢａ（ＰＯ３）２、ＢａＣＯ３、Ｂａ（ＮＯ３）２、ＢａＦ２等を用いることができる。
【００３５】
Ｍｇ２＋は、０％超含有する場合に、ガラスの線膨張係数の最大値を低くでき、ガラスの耐失透性を高められる任意成分である。
しかし、Ｍｇ２＋は、アルカリ土類金属の中では最もガラスの線膨張係数の最大値を低くする作用が弱い成分である。そのため、Ｍｇ２＋の含有率を３０．０％以下にすることにより、安定なガラスを形成できる他のアルカリ土類金属の添加量の上限を高めることで、ガラスの線膨張係数の最大値をより低くし易くできる。また、ガラスの屈折率の低下を抑えられる。従って、Ｍｇ２＋の含有率は、好ましくは３０．０％、より好ましくは２０．０％、さらに好ましくは１０．０％、さらに好ましくは５．０％を上限とする。
Ｍｇ２＋は、原料としてＭｇＯ、ＭｇＦ２等を用いることができる。
【００３６】
本発明の光学ガラスでは、Ｓｒ２＋含有率、Ｃａ２＋含有率及びＭｇ２＋含有率の合計に対する、Ｂａ２＋含有率の比（Ｂａ２＋／（Ｍｇ２＋＋Ｃａ２＋＋Ｓｒ２＋））は、０以上が好ましい。これにより、線膨張係数の最大値を下げる作用が強いＢａ２＋によってガラスの線膨張係数の最大値をより低くできる。従って、カチオン比（Ｂａ２＋／（Ｍｇ２＋＋Ｃａ２＋＋Ｓｒ２＋））は、好ましくは０．５０、より好ましくは１．０、さらに好ましくは１．５、さらに好ましくは２．５０を下限とする。
なお、このカチオン比（Ｂａ２＋／（Ｍｇ２＋＋Ｃａ２＋＋Ｓｒ２＋））の上限は、無限大（すなわちＢａ２＋のみアルカリ土類金属が含有）であってもよいが、例えば３０．０、より具体的には２０．０、さらに具体的には１５．０を上限としてもよい。
【００３７】
本発明の光学ガラスは、Ｍｇ２＋及びＳｒ２＋の合計含有率が３０．０％以下であることが好ましい。
特に、この合計含有率を３０．０％以下にすることで、ガラスの線膨張係数の最大値をより低くすることができる。従って、合計含有率（Ｍｇ２＋＋Ｓｒ２＋）は、好ましくは３０．０％、より好ましくは２０．０％、さらに好ましくは１５．０％、さらに好ましくは１０．０％を上限とする。
【００３８】
アルカリ土類金属は、Ｍｇ２＋、Ｃａ２＋、Ｓｒ２＋及びＢａ２＋からなる群から選ばれる１種以上を意味する。また、Ｍｇ２＋、Ｃａ２＋、Ｓｒ２＋及びＢａ２＋からなる群から選ばれる１種以上をＲ２＋と表す場合がある。
また、Ｒ２＋の合計含有率とは、これら４つのイオンのうち１種以上の合計含有率（例えばＭｇ２＋＋Ｃａ２＋＋Ｓｒ２＋＋Ｂａ２＋）を意味するものとする。
Ｒ２＋の合計含有率は３０．０％以上７０．０％以下であることが好ましい。特に、Ｒ２＋を３０．０％以上含有することで、ガラスの線膨張係数の最大値を低くでき、且つより耐失透性の高いガラスを得ることができる。従って、Ｒ２＋の合計含有率は、好ましくはり好ましくは３０．０％、さらに好ましくは３５．０％、さらに好ましくは４０．０％を下限とする。
一方で、Ｒ２＋の含有量を７０．０％以下にすることで、Ｒ２＋の過剰な含有による失透を低減できる。従って、Ｒ２＋の合計含有率は、好ましくは７０．０％、より好ましくは６５．０％、より好ましくは６０．０％、さらに好ましくは５８．０％を上限とする。
【００３９】
本発明の光学ガラスでは、アルカリ土類金属Ｒ２＋含有率の合計に対する、Ｂａ２＋含有率の比（Ｂａ２＋／Ｒ２＋）は、０以上が好ましい。これにより、線膨張係数の最大値を下げる作用が強いＢａ２＋によってガラスの線膨張係数の最大値をより低くできる。従って、カチオン比（Ｂａ２＋／Ｒ２＋）は、好ましくは０、より好ましくは０超、さらに好ましくは０．１、さらに好ましくは０．３、さらに好ましくは０．５を下限とする。
なお、このカチオン比（Ｂａ２＋／Ｒ２＋）の上限は、１（すなわちＢａ２＋のみアルカリ土類金属が含有）であってもよいが、例えば０．９、より具体的には０．８を上限としてもよい。
【００４０】
Ｌｉ＋は、０％超含有する場合に、ガラス形成時の耐失透性を高く維持しつつ、ガラス転移点を下げられる任意成分である。
一方で、Ｌｉ＋の含有率を１０．０％以下含有することで、より多くのＣａ２＋を入れても安定なガラスを得られるため、ガラスの線膨張係数の最大値をより低くし易くできる。また、屈折率の低下や、化学的耐久性の悪化を抑えられる。従って、Ｌｉ＋の含有率は、より好ましくは１０．０％、より好ましくは５．０％を上限とし、さらに好ましくは１．０％未満、さらに好ましくは０．５％未満とする。
Ｌｉ＋は、原料としてＬｉ２ＣＯ３、ＬｉＮＯ３、ＬｉＦ等を用いることができる。
【００４１】
Ｌａ３＋、Ｇｄ３＋、Ｙ３＋及びＹｂ３＋は、少なくともいずれかを０％超含有する場合に、高屈折率及び高アッベ数を維持しながらも、耐失透性を高められる任意成分である。
一方で、Ｌａ３＋、Ｇｄ３＋、Ｙ３＋及びＹｂ３＋の各々の含有量を１０．０％以下にすることで、これら成分の過剰な含有による失透を低減でき、且つガラスの材料コストを低減できる。従って、Ｌａ３＋含有量は、好ましくは１０．０％、より好ましくは５．０％、さらに好ましくは３．０％、最も好ましくは１．０％未満を上限とする。Ｇｄ３＋は接触角を低下させる効果があるため含有量は、好ましくは１０．０％、より好ましくは５．０％、さらに好ましくは３．０％、さらに好ましくは１．０％未満、最も好ましくは０．５％を上限とする。Ｙ３＋含有量は、好ましくは１０．０％、より好ましくは５．０％、さらに好ましくは３．０％、さらに好ましくは１．０％未満、最も好ましくは０．５％未満とする。Ｙｂ３＋含有量は、好ましくは１０．０％、より好ましくは５．０％、さらに好ましくは３．０％、最も好ましくは１．０％未満を上限とする。
Ｌａ３＋、Ｇｄ３＋、Ｙ３＋及びＹｂ３＋は、原料としてＬａ２Ｏ３、ＬａＦ３、Ｇｄ２Ｏ３、ＧｄＦ３、Ｙ２Ｏ３、ＹＦ３、Ｙｂ２Ｏ３等を用いることができる。
【００４２】
Ｌｎ３＋は、Ｙ３＋、Ｌａ３＋、Ｇｄ３＋及びＹｂ３＋からなる群から選ばれる少なくとも一つを意味する。また、Ｌｎ３＋の合計含有率は、これらの５つのイオンの合計含有率（Ｙ３＋＋Ｌａ３＋＋Ｇｄ３＋＋Ｙｂ３）を表す場合がある。
特に、Ｌｎ３＋の合計含有率を２０．０％以下にすることで、Ｌｎ３＋の過剰な含有による失透を低減でき、且つガラスの材料コストを低減できる。従って、Ｌｎ３＋の合計含有率は、好ましくは２０．０％、より好ましくは１０．０％、さらに好ましくは３．０％、さらに好ましくは１．０％未満、さらに好ましくは０．５％未満とする。
【００４３】
Ｎａ＋及びＫ＋は、０％超含有する場合に、ガラス形成時の耐失透性を高く維持しつつ、ガラス転移点を下げられる任意成分である。
一方で、Ｎａ＋及びＫ＋のうち１種以上の含有率を１０．０％以下にすることで、屈折率の低下や、化学的耐久性の悪化を抑えられる。従って、Ｎａ＋びＫ＋の各々の含有率は、好ましくは１０．０％、より好ましくは５．０％、さらに好ましくは３．０％を上限とする。
Ｎａ＋及びＫ＋は、原料としてＮａ２ＣＯ３、ＮａＮＯ３、ＮａＦ、Ｎａ２ＳｉＦ６、Ｋ２ＣＯ３、ＫＮＯ３、ＫＦ、ＫＨＦ２、Ｋ２ＳｉＦ６等を用いることができる。
【００４４】
本発明においてＲｎ＋は、Ｌｉ＋、Ｎａ＋及びＫ＋からなる群から選ばれる少なくとも一つを意味する。また、Ｒｎ＋の合計含有率は、これらの３つのイオンの合計含有率（Ｌｉ＋＋Ｎａ＋＋Ｋ＋）を表す場合がある。
特に、Ｒｎ＋の合計含有率を２０．０％以下にすることで、ガラスの屈折率の低下や、化学的耐久性の悪化を抑えられる。従って、Ｒｎ＋の合計含有率は、好ましくは２０．０％、より好ましくは１０．０％、さらに好ましくは５．０％を上限とする。
【００４５】
Ｓｉ４＋は、０％超含有する場合に、ガラスの耐失透性を高め、屈折率を高め、磨耗度を低下できる任意成分である。
一方で、Ｓｉ４＋の含有率を１０．０％以下にすることで、Ｓｉ４＋の過剰な含有による失透を低減できる。従って、Ｓｉ４＋の含有率は、好ましくは１０．０％、より好ましくは５．０％、さらに好ましくは３．０％を上限とする。
Ｓｉ４＋は、原料としてＳｉＯ２、Ｋ２ＳｉＦ６、Ｎａ２ＳｉＦ６等を用いることができる。
【００４６】
Ｂ３＋は、０％超含有する場合に、ガラスの屈折率と耐失透性を高められる任意成分である。
一方で、Ｂ３＋の含有率を１５．０％以下にすることで、化学的耐久性の悪化を抑えられる。従って、Ｂ３＋の含有率は、好ましくは１５．０％、より好ましくは１０．０％、さらに好ましくは５．０％を上限とする。
Ｂ３＋は、原料としてＨ３ＢＯ３、Ｎａ２Ｂ４Ｏ７、ＢＰＯ４等を用いることができる。
【００４７】
Ｚｎ２＋は、０％超含有する場合に、ガラスの耐失透性を高められる任意成分である。
一方で、Ｚｎ２＋の含有率は３０．０％以下にすることで、屈折率の低下を抑えられる。従って、Ｚｎ２＋の含有率は、好ましくは３０．０％、より好ましくは１５．０％、さらに好ましくは５．０％、さらに好ましくは２．０％を上限とする。
Ｚｎ２＋は、原料としてＺｎ（ＰＯ３）２、ＺｎＯ、ＺｎＦ２等を用いることができる。
【００４８】
Ｎｂ５＋、Ｔｉ４＋及びＷ６＋は、０％超含有する場合に、ガラスの屈折率を高められる任意成分である。加えて、Ｎｂ５＋は、０％超含有する場合に化学的耐久性を高められる成分である。また、Ｗ６＋は、０％超含有する場合にガラス転移点を低くできる成分である。
一方で、Ｎｂ５＋、Ｔｉ４＋及びＷ６＋の各々の含有率を１０．０％以下にすることで、アッベ数の低下を抑えられ、且つガラスの着色による可視光透過率の低下を抑えられる。従って、Ｎｂ５＋、Ｔｉ４＋及びＷ６＋の各々の含有率は、好ましくは１０．０％、より好ましくは５．０％、さらに好ましくは３．０％を上限とする。
Ｎｂ５＋、Ｔｉ４＋及びＷ６＋は、原料としてＮｂ２Ｏ５、ＴｉＯ２、ＷＯ３等を用いることができる。
【００４９】
Ｚｒ４＋は、０％超含有する場合に、ガラスの屈折率を高められる任意成分である。
一方で、Ｚｒ４＋の含有率を１０．０％以下にすることで、ガラス中の成分の揮発によるガラスの脈理を抑えられる。従って、Ｚｒ４＋の含有率は、好ましくは１０．０％、より好ましくは５．０％、さらに好ましくは３．０％を上限とする。
Ｚｒ４＋は、原料としてＺｒＯ２、ＺｒＦ４等を用いることができる。
【００５０】
Ｔａ５＋は、０％超含有する場合に、ガラスの屈折率を高められる任意成分である。
一方で、Ｔａ５＋の含有率を１０．０％以下にすることで、ガラスの失透を低減できる。従って、Ｔａ５＋の含有率は、好ましくは１０．０％、より好ましくは５．０％、さらに好ましくは３．０％を上限とする。
Ｔａ５＋は、原料としてＴａ２Ｏ５等を用いることができる。
【００５１】
Ｇｅ４＋は、０％超含有する場合に、ガラスの屈折率を高め、耐失透性を高められる任意成分である。
一方で、Ｇｅ４＋の含有率を１０．０％以下にすることで、高価なＧｅ４＋の含有量が減少することで、ガラスの材料コストを低減できる。そのため、Ｇｅ４＋の含有率は、好ましくは１０．０％、より好ましくは５．０％、さらに好ましくは３．０％とする。
Ｇｅ４＋は、原料としてＧｅＯ２等を用いることができる。
【００５２】
Ｂｉ３＋及びＴｅ４＋は、０％超含有する場合に、ガラスの屈折率を高め、ガラス転移点を低くできる任意成分である。
一方で、Ｂｉ３＋の含有率は１０．０％以下にし、及び／又は、Ｔｅ４＋の含有率を１５．０％以下にすることで、ガラスの失透や、着色による可視光透過率の低下を抑えられる。従って、Ｂｉ３＋の含有率は、好ましくは１０．０％、より好ましくは５．０％、さらに好ましくは３．０％を上限とする。また、Ｔｅ４＋の含有率は、好ましくは１５．０％、より好ましくは１０．０％、さらに好ましくは５．０％を上限とする。
Ｂｉ３＋及びＴｅ４＋は、原料としてＢｉ２Ｏ３、ＴｅＯ２等を用いることができる。
【００５３】
［アニオン成分について］
本発明の光学ガラスはＦ−を含有する。Ｆ−の含有率は、例えば２０．０％〜７０．０％にすることが好ましい。
特に、Ｆ−を２０．０％以上含有することで、ガラスの異常分散性やアッベ数を高め、且つガラスの耐失透性を高められる。従って、Ｆ−の含有率は、好ましくは２０．０％、より好ましくは２２．０％、さらに好ましくは２４．０％とする。
一方で、Ｆ−の含有率を７０．０％以下にすることで、ガラスの磨耗度の低下を抑えられる。従って、Ｆ−の含有率は、好ましくは７０．０％、より好ましくは６０．０％、より好ましくは５０．０％、さらに好ましくは４５．０％、さらに好ましくは３８．０％を上限とする。
Ｆ−は、原料としてＡｌＦ３、ＭｇＦ２、ＢａＦ２等の各種カチオン成分のフッ化物を用いることができる。
【００５４】
本発明の光学ガラスはＯ２−を含有する。Ｏ２−の含有率は、例えば３０．０％〜８０．０％にすることが好ましい。
特に、Ｏ２−を３０．０％以上含有することで、ガラスの失透や、磨耗度の上昇を抑制できる。従って、Ｏ２−の含有率は、好ましくは３０．０％、より好ましくは４０．０％、さらに好ましくは５０．０％、さらに好ましくは５５．０％、さらに好ましくは６２．０％を下限とする。
一方で、Ｏ２−の含有率を８０．０％以下にすることで、他のアニオン成分による効果を得易くできる。従って、Ｏ２−の含有率は、好ましくは８０．０％、より好ましくは７６．０％、さらに好ましくは７０．０％を上限とする。
また、ガラスの失透を抑制する観点から、Ｏ２−の含有率とＦ−の含有率の合計は、好ましくは９８．０％、より好ましくは９９．０％を下限とし、さらに好ましくは１００％とする。
Ｏ２−は、原料としてＡｌ２Ｏ３、ＭｇＯ、ＢａＯ等の各種カチオン成分の酸化物や、Ａｌ（ＰＯ）３、Ｍｇ（ＰＯ）２、Ｂａ（ＰＯ）２等の各種カチオン成分の燐酸塩等を用いることができる。
【００５５】
［その他の成分について］
本発明の光学ガラスには、他の成分を本願発明のガラスの特性を損なわない範囲で必要に応じ、添加できる。
【００５６】
［含有すべきでない成分について］
次に、本発明の光学ガラスに含有すべきでない成分、及び含有することが好ましくない成分について説明する。
【００５７】
Ｔｉ、Ｚｒ、Ｎｂ、Ｗ、Ｌａ、Ｇｄ、Ｙ、Ｙｂ、Ｌｕを除く、Ｖ、Ｃｒ、Ｍｎ、Ｆｅ、Ｃｏ、Ｎｉ、Ｃｕ、Ａｇ及びＭｏ等の遷移金属のカチオンは、それぞれを単独又は複合して少量含有した場合でもガラスが着色し、可視域の特定の波長に吸収を生じる性質があるため、特に可視領域の波長を使用する光学ガラスにおいては、実質的に含まないことが好ましい。
【００５８】
Ｐｂ、Ｔｈ、Ｃｄ、Ｔｌ、Ｏｓ、Ｂｅ及びＳｅのカチオンは、近年有害な化学物質として使用を控える傾向にあり、ガラスの製造工程のみならず、加工工程、及び製品化後の処分に至るまで環境対策上の措置が必要とされる。従って、環境上の影響を重視する場合には、不可避な混入を除き、これらを実質的に含有しないことが好ましい。これにより、光学ガラスに環境を汚染する物質が実質的に含まれなくなる。そのため、特別な環境対策上の措置を講じなくとも、この光学ガラスを製造し、加工し、及び廃棄できる。
【００５９】
ＳｂやＡｓのカチオンは、脱泡剤として有用ではあるが、環境に不利益を及ぼす成分として、近年光学ガラスに含めないようにする傾向がある。そのため、本発明の光学ガラスは、このような点からＳｂやＡｓを含まないことが好ましい。
【００６０】
［製造方法］
本発明の光学ガラスの製造方法は特に限定されない。例えば、上記原料を各成分が所定の含有率の範囲内になるように均一に混合し、作製した混合物を石英坩堝又はアルミナ坩堝又は白金坩堝に投入して粗溶融した後、白金坩堝、白金合金坩堝又はイリジウム坩堝に入れて９００〜１２００℃の温度範囲で２〜１０時間溶融し、攪拌均質化して泡切れ等を行った後、８５０℃以下の温度に下げてから仕上げ攪拌を行って脈理を除去し、金型に鋳込んで徐冷することにより製造することができる。
【００６１】
［物性］
本発明の光学ガラスでは、ガラス転移点（Ｔｇ）と屈伏点（Ａｔ）との間の温度範囲における線膨張係数の最大値（αｍａｘ）は、１５００×１０−７Ｋ−１以下であることが好ましい。これにより、特に屈折率が高く薄型の光学素子を作製する場合であっても、ガラス転移点より高い温度に加熱してプレス成形を行ったときにガラスが割れ難くなるため、光学素子の生産性を高めることができる。このようにガラスが割れ難くなる理由として、例えば、ガラスを加熱して軟化させる際や、軟化したガラスをプレス成形して冷却する際に、ガラス内部の温度差によって、ガラス内部に線膨張係数の大きいガラス転移点以上の高温部と、線膨張係数の小さいガラス転移点以下の低温部に分かれたときに、高温部の熱膨張や熱収縮が小さくなることで、高温部の熱膨張や熱収縮によって低温部に掛かる力が小さくなることが挙げられる。
従って、本発明の光学ガラスでは、ガラス転移点（Ｔｇ）と屈伏点（Ａｔ）との間の温度範囲における線膨張係数の最大値（αｍａｘ）の上限は、好ましくは１５００×１０−７Ｋ−１、より好ましくは１３００×１０−７Ｋ−１、さらに好ましくは１１００×１０−７Ｋ−１１、さらに好ましくは１０１５×１０−７Ｋ−１とする。一方で、この線膨張係数の最大値（αｍａｘ）の下限は、好ましくは５００×１０−７Ｋ−１、より好ましくは６００×１０−７Ｋ−１、さらに好ましくは７００×１０−７Ｋ−１としてもよい。
なお、本明細書では、ガラス転移点（Ｔｇ）と屈伏点（Ａｔ）との間の温度範囲における線膨張係数の最大値を、単に「線膨張係数の最大値」と記載することがある。
【００６２】
本発明の光学ガラスは、溶融により形成される溶融ガラスと溶融ガラスとＮｉ、Ｃｒ、Ｔｉ、Ｎｂ、Ｖ、Ｍｏ、Ｐｔ、Ｐｄ、Ｉｒ、Ｒｈ、Ｏｓ、Ｒｕ、Ｒｅ、Ｗ、Ｔａ、Ａｕ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ及びＣからなる元素群から選ばれる少なくとも１種類以上からなる薄膜（以下、離形膜）との接触角が４０°以上であることが好ましい。これにより、離型膜の形成された成形型で光学ガラスをプレス成形する際に、離型膜と光学ガラスとの接触角が高められるため、離型膜と光学ガラスとの融着を低減し、成形型や離型膜の長寿命化を図ることができる。特に、本発明の光学ガラスの離形膜との接触角は、好ましくは４０°、より好ましくは７０°、さらに好ましくは１００°を下限とする。
【００６３】
本発明の光学ガラスは、高屈折率を有する。また、本発明の光学ガラスは、高アッベ数（低分散）を有することが好ましい。
特に、本発明の光学ガラスの屈折率（ｎｄ）は、好ましくは１．５０、より好ましくは１．５１、さらに好ましくは１．５２を下限とする。この屈折率の上限は、好ましくは２．００、より好ましくは１．９０、さらに好ましくは１．８０であってもよい。
また、本発明の光学ガラスのアッベ数（νｄ）は、好ましくは６０、より好ましくは６５、さらに好ましくは６８を下限とし、好ましくは９０、より好ましくは８５、さらに好ましくは８０を上限とする。
このような高屈折率を有することで、光学素子の薄型化を図っても大きな光の屈折量を得ることができる。また、このような低分散を有することで、単レンズであっても光の波長による焦点のずれ（色収差）が小さくなる。また、屈折率及びアッベ数がこのような数値を取ることで、近年発表されている高屈折・高分散の光学特性を有する光学ガラスと組み合わせたときに、高パワーの光学設計を行うことが可能な光学ガラスを得ることができる。
従って、本発明の光学ガラスは、光学設計上有用であり、光学系の高精度化及び薄型化を図ることができるため、光学設計の自由度を広げることができる。
なお、屈折率（ｎｄ）及びアッベ数（νｄ）は、日本光学硝子工業会規格ＪＯＧＩＳ０１−２００３に基づいて測定して得た値を意味するものとする。
【００６４】
本発明の光学ガラスは、ガラス作製時における耐失透性（明細書中では、単に「耐失透性」という場合がある。）が高いことが好ましい。これにより、ガラス作製時におけるガラスの結晶化等による透過率の低下が抑えられるため、この光学ガラスをレンズ等の可視光を透過させる光学素子に好ましく用いることができる。なお、ガラス作製時における耐失透性が高いことを示す尺度としては、例えば液相温度が低いことが挙げられる。
【００６５】
本発明の光学ガラスは、５５０℃以下のガラス転移点を有することが好ましい。これにより、ガラスがより低い温度で軟化するため、より低い温度でガラスをプレス成形できる。また、プレス成形に用いる金型の酸化を低減して金型の長寿命化を図ることもできる。従って、本発明の光学ガラスのガラス転移点は、好ましくは５５０℃、より好ましくは５３０℃、さらに好ましくは５１０℃を上限とする。なお、本発明の光学ガラスのガラス転移点の下限は特に限定されないが、本発明の光学ガラスのガラス転移点は、好ましくは１００℃、より好ましくは２００℃、さらに好ましくは３００℃を下限としてもよい。
【００６６】
また、本発明の光学ガラスは、６５０℃以下の屈伏点（Ａｔ）を有することが好ましい。屈伏点は、ガラス転移点と同様にガラスの軟化性を示す指標の一つであり、プレス成形温度に近い温度を示す指標である。そのため、屈伏点が６５０℃以下のガラスを用いることにより、より低い温度でのプレス成形が可能になるため、より容易にプレス成形を行うことができる。従って、本発明の光学ガラスの屈伏点は、好ましくは６５０℃、より好ましくは６００℃、最も好ましくは５７０℃を上限とする。なお、本発明の光学ガラスの屈伏点は、好ましくは１５０℃、より好ましくは２５０℃、さらに好ましくは３５０℃を下限としてもよい。
【００６７】
［プリフォーム及び光学素子］
作製された光学ガラスから、例えばリヒートプレス成形や精密プレス成形等のモールドプレス成形の手段を用いて、ガラス成形体を作製することができる。すなわち、光学ガラスからモールドプレス成形用のプリフォームを作製し、このプリフォームに対してリヒートプレス成形を行った後で研磨加工を行ってガラス成形体を作製したり、研磨加工を行って作製したプリフォームや、公知の浮上成形等により成形されたプリフォームに対して精密プレス成形を行ってガラス成形体を作製したりすることができる。なお、ガラス成形体を作製する手段は、これらの手段に限定されない。
【００６８】
このようにして作製されるガラス成形体は、様々な光学素子及び光学設計に有用である。特に、本発明の光学ガラスから、精密プレス成形等の手段を用いて、レンズやプリズム、ミラー等の光学素子を作製することが好ましい。これにより、カメラやプロジェクタ等のような光学素子に可視光を透過させる光学機器に用いたときに、高精細で高精度な結像特性等を実現しつつ、これら光学機器における光学系の軽量化を図ることができる。
【実施例】
【００６９】
本発明の光学ガラスである実施例１〜６及び比較例のガラスの組成（カチオン％表示又はアニオン％表示のモル％で示す）、屈折率（ｎｄ）、アッベ数（νｄ）、ガラス転移点（Ｔｇ）、屈伏点（Ａｔ）及び線膨張係数の最大値（αｍａｘ）、離型膜との接触角を表１に示す。なお、以下の実施例はあくまで例示の目的であり、これらの実施例のみ限定されるものではない。
【００７０】
本発明の実施例及び比較例の光学ガラスは、いずれも各成分の原料として各々相当する酸化物、炭酸塩、硝酸塩、弗化物、メタ燐酸化合物等の通常の弗燐酸塩ガラスに使用される高純度原料を選定し、表１に示した各実施例の組成の割合になるように秤量して均一に混合した後、白金坩堝に投入し、ガラス組成の溶融難易度に応じて電気炉で９００〜１２００℃の温度範囲で２〜５時間溶解し、攪拌均質化して泡切れ等を行った後、８５０℃以下に温度を下げてから金型に鋳込み、徐冷してガラスを作製した。
【００７１】
ここで、実施例及び比較例のガラスの屈折率及びアッベ数は、日本光学硝子工業会規格ＪＯＧＩＳ０１―２００３に基づいて測定した。なお、本測定に用いたガラスとしては、徐冷降下速度−２５℃／ｈｒのアニール条件で、徐冷炉で処理したものを用いた。
【００７２】
また、実施例及び比較例のガラスのガラス転移点（Ｔｇ）及び屈伏点（Ａｔ）は、日本光学硝子工業会規格ＪＯＧＩＳ０８−２００３「光学ガラスの熱膨張の測定方法」に従い、温度と試料の伸びとの関係を測定することで得られる熱膨張曲線より求めた。
【００７３】
また、実施例及び比較例のガラスの線膨張係数の最大値（αｍａｘ）は、日本光学硝子工業会規格ＪＯＧＩＳ０８−２００３「光学ガラスの熱膨張の測定方法」に従って測定し、ガラス転移点（Ｔｇ）から屈伏点（Ａｔ）までの間における５℃刻みの線膨張係数の最大値を求めた。線膨張係数の計算には、５の倍数の温度における試料の長さを用いた。
【００７４】
また、実施例及び比較例の光学ガラスの離形膜との接触角は、以下の濡れ性試験によって測定した。すなわち、粉砕及び篩分けした４００〜７００μｍの粒径のガラス粉を、５×５ｍｍ程度の離形膜からなる膜が成膜されたプレートに載せて試料を作製し、この試料を窒素雰囲気中で溶融状態となる温度で熱処理した。加熱によって試料が液滴状になった後で試料を室温（２５℃）まで急冷し、固化した試料とプレートとの接触角θを測定した。
【００７５】
【表１】
2014091638.tif 000002
【００７６】
表１に表されるように、本発明の実施例の光学ガラスは、いずれもガラス転移点（Ｔｇ）と屈伏点（Ａｔ）との間の温度範囲における線膨張係数の最大値（αｍａｘ）の上限が１５００×１０−７Ｋ−１以下、より詳細には１０２０×１０−７Ｋ−１以下であり、所望の範囲内であった。一方、比較例（Ｎｏ．Ａ）のガラスは、線膨張係数の最大値（αｍａｘ）の上限が１５００×１０−７Ｋ−１を上回っていた。このため、本発明の実施例の光学ガラスは、比較例のガラスに比べて線膨張係数の最大値（αｍａｘ）の上限が小さいことが明らかになった。
【００７７】
また、本発明の実施例の光学ガラスは、いずれも接触角が４０以上より詳細には７０以上、さらに詳細には１００以上であり所望の範囲内であった。
【００７８】
また、本発明の実施例の光学ガラスは、いずれも屈折率が１．５０以上、より詳細には１．５７以上であり、所望の範囲内であった。また、本発明の実施例の光学ガラスは、いずれもアッベ数が６０以上、より詳細には６７以上であるとともに、このアッベ数は８０以下、より詳細には７２以下であり、所望の範囲内であった。
【００７９】
また、本発明の実施例の光学ガラスは、いずれもガラス転移点が５５０℃以下、より詳細には５１０℃以下であり、所望の範囲内であった。
【００８０】
また、本発明の実施例の光学ガラスは、いずれも屈伏点が６５０℃以下、より詳細には５５０℃以下であり、所望の範囲内であった。
【００８１】
従って、本発明の実施例の光学ガラスは、アッベ数が所望の範囲内にありながらも、所望の高い屈折率を有しており、且つ、線膨張係数の最大値（αｍａｘ）の上限が小さいことが明らかになった。
【００８２】
さらに、本発明の実施例の光学ガラスに対してプレス成形を行い、レンズやプリズムの形状に加工した。その結果、実施例の光学ガラスをプレス成形したときに、比較例のガラスに比べて、成形後のガラスに割れが生じ難いことが明らかになった。そのため、本発明の実施例の光学ガラスは、比較例のガラスに比べて線膨張係数の最大値が小さいため、プレス成形後のガラスに割れが生じ難いことが推察される。
【００８３】
以上、本発明を例示の目的で詳細に説明したが、本実施例はあくまで例示の目的のみであって、本発明の思想及び範囲を逸脱することなく多くの改変を当業者により成し得ることが理解されよう。